Polymère poly(fluorure de vinylidène) caractérisé en ce que ledit polymère a une température de fusion comprise entre 165 °C et 175 °C, de préférence de 168 o C à 174 o C, présente une morphologie en framboise et un rapport des intensités de la phase β (I β(200/110) / [I α(020) + I γ(020) ] ) supérieur à 5. Polymère poly(fluorure de vinylidène) selon la revendication 1, le polymère ayant une viscosité à l’état fondu de 53 à 150 KP à 100 s -1 et de 900 à 3 500 KP à 4 s -1 . Polymère poly(fluorure de vinylidène) selon la revendication 1, la viscosité en solution à 9 % en poids dans de la NMP (mesurée à 3,36/s) étant d’au moins 7 000 cP, de préférence supérieure à 9 000 cP. Polymère poly(fluorure de vinylidène) selon la revendication 1, le delta H (premier chauffage) étant supérieur à 58 J/g. Polymère poly(fluorure de vinylidène) selon la revendication 1, le polymère comprenant au moins 97 % en poids de motifs monomères fluorure de vinylidène. Polymère poly(fluorure de vinylidène) selon l’une quelconque des revendications 1 à 5, le polymère étant un homopolymère. Polymère poly(fluorure de vinylidène) selon l’une quelconque des revendications 1 à 5, le polymère comprenant au moins un monomère non fluoré. Polymère poly(fluorure de vinylidène) selon la revendication 7, dans lequel au moins un monomère non fluoré comprend au moins l’un parmi l’acide acrylique (AA), l’acrylate de carboxyéthyle (CEA) et le succinate d’acryloyloxyéthyle (AES). Polymère poly(fluorure de vinylidène) selon la revendication 7, le polymère se présentant sous forme de particules précipitées ayant une granulométrie précipitée moyenne ayant une taille dans la plage de 50 micromètres à 2 500 micromètres, de préférence de 100 à 2 200 micromètres. Polymère poly(fluorure de vinylidène) selon la revendication 9, le rapport des intensités étant supérieur à 6. Procédé de polymérisation par précipitation pour produire le polymère poly(fluorure de vinylidène) selon l’une des revendications 1 à 10 ayant une phase β, le procédé comprenant les étapes consistant à introduire de l’eau dans un réacteur, à purger ledit réacteur avec un gaz pour éliminer l’oxygène, à chauffer ledit réacteur, à introduire dans ledit réacteur du fluorure de vinylidène et un éventuel monomère non fluoré pour atteindre la pression souhaitée, à introduire une solution d’amorceur dans ledit réacteur, éventuellement à alimenter en continu la solution d’amorceur au cours de la polymérisation, la température de la réaction de polymérisation étant maintenue constante entre 50 o C et 70 o C pendant la réaction, et la pression étant maintenue entre 280 et 40 000 kPa, à alimenter un monomère pour maintenir la pression et à poursuivre la réaction de polymérisation jusqu’à ce que la quantité de VDF consommé atteigne la valeur prédéfinie, à mettre à l’atmosphère le gaz excédentaire, à récupérer le polymère précipité en recueillant les matières solides qui ont précipité au cours de la réaction de polymérisation, la quantité d’amorceur utilisée pour la polymérisation étant d’au moins 2 000 ppm. Procédé selon la revendication 11, dans lequel la solution d’amorceur aqueuse comprend un persulfate inorganique. Procédé selon la revendication 11, dans lequel l’amorceur comprend au moins l’un parmi le peroxyde d’hydrogène, le persulfate de sodium, le persulfate de potassium ou le persulfate d’ammonium. Procédé selon la revendication 11, dans lequel la plage de températures est de 53 o C à 69 o C, de préférence de 58 o C à 68 o C. Procédé selon l’une quelconque des revendications 11 à 14, dans lequel la quantité d’amorceur est de 2 000 ppm à 10 000 ppm, de préférence de 3 000 à 8 000 ppm, par rapport au poids de monomère total. Procédé selon l’une quelconque des revendications 11 à 14, dans lequel aucun tensioactif n’est ajouté au réacteur. Procédé selon l’une quelconque des revendications 11 à 14, dans lequel le monomère non fluoré est alimenté au début de la réaction et/ou pendant la réaction. Procédé selon l’une quelconque des revendications 11 à 14, dans lequel la quantité de monomère non fluoré ajoutée est de 0,05 à 5 pour cent en poids, de préférence de 0,1 à 3 pour cent en poids par rapport au monomère total utilisé. Procédé selon l’une quelconque des revendications 11 à 14, dans lequel le monomère non fluoré comprend au moins un monomère non fluoré choisi dans le groupe constitué par l’acide acrylique (AA), l’acrylate de carboxyéthyle (CEA) et le succinate d’acryloyloxyéthyle (AES). Composition en suspension pour la production d’une batterie ion-lithium, comprenant le polymère poly(fluorure de vinylidène) selon la revendication 1, une matière active d’électrode, un solvant non aqueux et, éventuellement, un additif conférant une électroconductivité et/ou un agent modifiant la viscosité. Composition en suspension selon la revendication 20, comprenant : (a) le polymère poly(fluorure de vinylidène), en une quantité de 0,5 à 5 % en poids, de préférence de 0,5 à 3 % en poids, par rapport au poids total de (a) + (b) + (c) ; (b) un additif conférant une électroconductivité, en une quantité de 0,5 à 5 % en poids, de préférence de 0,5 à 3 % en poids, par rapport au poids total de (a) + (b) + (c) ; (c) une matière active d’électrode en une quantité de 90 à 99 % en poids, de préférence de 95 à 99 % en poids. Électrode pour batterie ion-lithium obtenue par application de la composition en suspension selon la revendication 21 à un collecteur, et séchage du revêtement. Batterie ion-lithium comportant l’électrode selon la revendication 22. Article comprenant le polymère poly(fluorure de vinylidène) selon la revendication 1. Procédé de production d’une électrode de batterie comprenant les étapes consistant à : fournir le polymère poly(fluorure de vinylidène) selon la revendication 1, le polymère poly(fluorure de vinylidène) se présentant sous forme de particules précipitées ayant une granulométrie moyenne de 50 micromètres à 2 500 micromètres, combiner le polymère poly(fluorure de vinylidène) de i), avec un solvant et une matière d’électrode pour fournir une composition formant une électrode, le polymère poly(fluorure de vinylidène) étant dissous dans le solvant, appliquer la composition formant une électrode sur au moins une surface d’un substrat électroconducteur, et évaporer le solvant dans la composition formant une électrode pour former une couche d’électrode composite sur le substrat électroconducteur.